(57)【特許請求の範囲】
【請求項１】
既調合モルタルを塗布してモルタル外壁を形成する際に用いられる通気工法用モルタル薄塗用下地材であって、
該下地材は、リブラスと該リブラスのリブ山部先端に接着される裏打ち材とを有して構成され、
前記リブラスは、原板規格が溶融亜鉛メッキ鋼帯で鋼板厚が０．３ｍｍの原板をプレス加工し、リブ山高が３ｍｍ以上４ｍｍ未満、リブピッチが７５ｍｍ、リブ間の網目数が４つ目、質量が約８００g/ｍ２以上に構成され、
前記裏打ち材は、厚みが２０μｍ及び３０g/ｍ２の質量で、表面が粗面に裏面が滑面に形成されたポリエステル不織布で構成され、前記裏打ち材の表面側が前記リブラスのリブ山部先端に接着され、前記リブ山部先端間は前記裏打ち材との間にリブ山高に略相当する厚みの空間を有して構成された、
ことを特徴とするモルタル薄塗仕上げ用下地材。
【請求項２】
既調合モルタルを塗布してモルタル外壁を形成する際に用いられる通気工法用モルタル薄塗用下地材であって、
該下地材は、リブラスと該リブラスのリブ山部先端に接着される裏打ち材とを有して構成され、前記リブラスは、原板規格が溶融亜鉛メッキ鋼帯で鋼板厚が０．３ｍｍの原板をプレス加工し、リブ山高が３ｍｍ以上４ｍｍ未満、リブピッチが７５ｍｍ、リブ間の網目数が４つ目、質量が約８００g/ｍ２以上に構成され、前記裏打ち材は、厚みが２０μｍ及び３０g/ｍ２の質量で、表面が粗面に裏面が滑面に形成されたポリエステル不織布で構成され、前記裏打ち材の表面側が前記リブラスのリブ山部先端に接着され、前記リブ山部先端間は前記裏打ち材との間にリブ山高に略相当する厚みの空間を有して構成された下地材を複数使用してなり、
前記下地材の敷設は、該下地材の一枚目を外壁面下端部から敷設し、二枚目以降の下地材の敷設は、隣り合う下地材の各々のリブとリブとを重ね合わせながら水平方向に連続敷設し、敷設された下地材上にはモルタルの下塗り厚を１０ｍｍ、上塗り厚を５ｍｍとし、全体の塗り厚を１５ｍｍの厚みにして塗布する、
ことを特徴とする住宅の外壁通気工法用軽量モルタル薄塗仕上げ工法。
【請求項３】
前記下地材を上下に敷設する際の重ね合わせ部の厚みは、先に敷設された前記下地材の２枚の重ね合わせ部に、上方に敷設する下地材を重ね合わせ、全体で３枚の重ね合わせ部の厚みを１０ｍｍ以内の厚みにして敷設する、
ことを特徴とする請求項２記載の住宅の外壁通気工法用軽量モルタル薄塗仕上げ工法。
【請求項４】
住宅躯体の室外側に取り付けた下地材の外側から既調合モルタルの塗り厚を下塗り厚につき１０ｍｍ、上塗り厚につき５ｍｍの厚みにして塗り、モルタル塗り外壁内に通気部が形成されたモルタル塗り外壁部を形成し、
前記通気部が形成されたモルタル塗り外壁部の上下端面は開口しており、前記上下端面の開口部に通気端定木を取り付け、前記通気端定木を取り付けることにより前記通気部の厚みを保持する空気流入孔が設けられた、
ことを特徴とする請求項２または請求項３記載の住宅の外壁通気工法用軽量モルタル薄塗仕上げ工法。
【発明の詳細な説明】
【技術分野】
【０００１】
本発明は、モルタル薄塗仕上げ用下地材と該モルタル薄塗仕上げ用下地材を使用した住宅の外壁通気工法用軽量モルタル薄塗仕上げ工法に関するものである。
【背景技術】
【０００２】
近年、既調合のモルタルを用いての外壁モルタル塗布厚については、１５ｍｍ以上の塗り厚で認定されており、前記規格内において従来のモルタル塗り厚よりなるべく薄いモルタル塗り厚にすること、すなわち、なるべく１５ｍｍの塗り厚に近い塗り厚にして軽量モルタル外壁にすることが要請されている。
従来のモルタル塗り厚より薄いモルタル塗り厚であっても所定の品質が維持でき、規格内に収まるモルタル塗り厚施工であれば、施工スピードの向上と施工コストの低減が図れるからである。そして、既調合モルタルを用いての塗り厚１５ｍｍのモルタル塗布は、下塗１０ｍｍ(ラス面が隠れる程度)、上塗り５ｍｍが好ましいとされる。すなわち、ラス面より５ｍｍほどの上塗り厚が要請されている。
【０００３】
ここで、従来のリブラスは、板厚０．３ｍｍ、リブ高５ｍｍ、リブ間が１５０ｍｍで構成され、裏打ち材はターポリン紙、ポリミック紙が採用され、裏打ち材のリブラスへの接着は糊付け又は、ステッチング留めで構成されていた。
【０００４】
しかし、前記のリブラスを使用し、モルタル塗布厚約１５ｍｍで施工した場合、クラックが入りやすいとの課題があった。
クラックの要因としては、山高５ｍｍで形成されたリブの剛性が強すぎ、リブ方向(横方向)へのクラックが発生しやすいこと、特に、出入隅部、開口補強では施工上、リブラスのリブがクロスして重なり乗っかる形になるのでリブ高５ｍｍ＋５ｍｍ(１０ｍｍ)になってしまう。さらに、この１０ｍｍのリブ高さの上に、板厚の厚みも考慮しなければならない。すると、前記上塗り厚み５ｍｍは確保できないものとなる。
【０００５】
またリブラスの貼り方は一般的にレンガ張りのように貼るため施工上、リブラス端部において２枚重ねあるいは３枚重ねの箇所が発生する。するとその部分はさらに厚くなり下塗時に特に３枚重ねのラス面を覆うには更に塗り付けしなければならない。すると、必然的に上塗り部分が薄くなってしまいクラックが発生しやすいとの課題がある。
【０００６】
特に、前述の如く２枚重ねや３枚重ねの箇所を有することによりモルタル薄塗での塗布厚が不均一になった場合、モルタル塗布の薄い箇所ではモルタルの硬化が早くまた弱くなるがモルタル塗布の厚い箇所では硬化が遅く、強くなるために、前記厚い箇所に薄い箇所が引っ張られる形でクラックが入ることがある。
【０００７】
また、従来のリブラスを使用したモルタル薄塗り工法では、モルタル壁表面を平滑に仕上げられないことが前記の理由の他にも多々あり、平滑に塗るには技術と材料費(調整)と手間がかかりコストアップにつながっていたとの課題もあった。
【０００８】
例えば、仕上げ時に平滑に施工できない要因として、通気胴縁(柱・間柱上)に本留め(ステープル留め等)の際、リブがつぶれる場合がある。その際、リブが表面へアーチ状に反るため、ラス面が波を打ったようになり塗りづらくなることが挙げられる。
【０００９】
また、モルタル下塗、養生時でのモルタルの下垂れが発生し、該下垂れの発生により垂れた箇所の表面が浮き上がる傾向があること（リブラスのリブと裏打ち材が糊付けされており、下がったモルタルが表面へ逃げるため）などが挙げられる。
【００１０】
さらに、従来、リブラスと一体となっている裏打ち材は前述したようにターポリン紙(クラフト紙＋ブロン＋クラフト紙)又は、ポリミック紙(クラフト紙＋PE＋クラフト紙)が多く、それらの裏打ち材は透けていないため施工時に下地部分(通気胴縁)が可視することが出来ず、そのため下地部分(通気胴縁)に下地材を固定する施工の効率が落ち、点検時にもわかりづらいとの課題があった。
【００１１】
近年では熟練工の職人数が減少してきており、上記の課題克服には熟練工の職人の育成や確保が急務とされ、施工効率のアップや施工の簡素化を図ると共に、熟練工の職人数を増やさなければならないとの課題があった。
【先行技術文献】
【特許文献】
【００１２】
【特許文献１】特開２０１３−１８５３００号公報
【発明の概要】
【発明が解決しようとする課題】
【００１３】
かくして、本発明は前記従来の課題を解決するために創案されたものであって、既調合モルタルを使用してのモルタル塗布厚を約１５ｍｍ厚にして確実に塗れるリブラスからなる下地材を提供すること、前記の塗布厚キープし、通気層にモルタルが廻りにくい剛性の強いリブラスからなる下地材を提供すること、既調合モルタルの薄塗でもクラックの入りにくいリブラスからなる下地材を提供すること、リブラスを２枚あるいは３枚重ねても約１５ｍｍの塗布厚がキープできる下地材を提供すること、モルタル壁の見栄えがよく、かつモルタル壁表面が平滑に仕上げられるリブラスからなる下地材を提供すること、ステープル本留め施工時にもリブラスの反りが少ない下地材を提供すること、モルタルの垂れる量を減らし前ハラミを防ぐことが出来る下地材を提供すること、鋼板厚が０．３ｍｍでリブ山高さを５ｍｍから３ｍｍにし、かつリブピッチを１５０ｍｍから７５ｍｍにすることで鉄切りばさみを用いて切りやすくなり平らかに施工できる下地材を提供すること及び前記のような下地材を使用しての外壁軽量モルタル薄塗仕上げ工法を提供することを目的とするものである。
【課題を解決するための手段】
【００１４】
本発明は、
既調合モルタルを塗布してモルタル外壁を形成する際に用いられる通気工法用モルタル薄塗用下地材であって、
該下地材は、リブラスと該リブラスのリブ山部先端に接着される裏打ち材とを有して構成され、
前記リブラスは、原板規格が溶融亜鉛メッキ鋼帯で鋼板厚が０．３ｍｍの原板をプレス加工し、リブ山高が３ｍｍ以上４ｍｍ未満、リブピッチが７５ｍｍ、リブ間の網目数が４つ目、質量が約８００g/ｍ２以上に構成され、
前記裏打ち材は、厚みが２０μｍ及び３０g/ｍ２の質量で、表面が粗面に裏面が滑面に形成されたポリエステル不織布で構成され、前記裏打ち材の表面側が前記リブラスのリブ山部先端に接着され、前記リブ山部先端間は前記裏打ち材との間にリブ山高に略相当する厚みの空間を有して構成された、
ことを特徴とし、
または、
既調合モルタルを塗布してモルタル外壁を形成する際に用いられる通気工法用モルタル薄塗用下地材であって、
該下地材は、リブラスと該リブラスのリブ山部先端に接着される裏打ち材とを有して構成され、前記リブラスは、原板規格が溶融亜鉛メッキ鋼帯で鋼板厚が０．３ｍｍの原板をプレス加工し、リブ山高が３ｍｍ以上４ｍｍ未満、リブピッチが７５ｍｍ、リブ間の網目数が４つ目、質量が約８００g/ｍ２以上に構成され、前記裏打ち材は、厚みが２０μｍ及び３０g/ｍ２の質量で、表面が粗面に裏面が滑面に形成されたポリエステル不織布で構成され、前記裏打ち材の表面側が前記リブラスのリブ山部先端に接着され、前記リブ山部先端間は前記裏打ち材との間にリブ山高に略相当する厚みの空間を有して構成された下地材を複数使用してなり、
前記下地材の敷設は、該下地材の一枚目を外壁面下端部から敷設し、二枚目以降の下地材の敷設は、隣り合う下地材の各々のリブとリブとを重ね合わせながら水平方向に連続敷設し、敷設された下地材上にはモルタルの下塗り厚を１０ｍｍ、上塗り厚を５ｍｍとし、全体の塗り厚を１５ｍｍの厚みにして塗布する、
ことを特徴とし、
または、
前記下地材を上下に敷設する際の重ね合わせ部の厚みは、先に敷設された前記下地材の２枚の重ね合わせ部に、上方に敷設する下地材を重ね合わせ、全体で３枚の重ね合わせ部の厚みを１０ｍｍ以内の厚みにして敷設する、
ことを特徴とし、
または、
住宅躯体の室外側に取り付けた下地材の外側から既調合モルタルの塗り厚を下塗り厚につき１０ｍｍ、上塗り厚につき５ｍｍの厚みにして塗り、モルタル塗り外壁内に通気部が形成されたモルタル塗り外壁部を形成し、
前記通気部が形成されたモルタル塗り外壁部の上下端面は開口しており、前記上下端面の開口部に通気端定木を取り付け、前記通気端定木を取り付けることにより前記通気部の厚みを保持する空気流入孔が設けられた、
ことを特徴とするものである。
【発明の効果】
【００１５】
本発明によれば、調合モルタルを使用してのモルタル塗布厚を約１５ｍｍ厚にして確実に塗れるリブラスからなる下地材が提供でき、前記の塗布厚キープし、通気層にモルタルが廻りにくい剛性の強いリブラスからなる下地材が提供でき、既調合モルタルの薄塗でもクラックの入りにくいリブラスからなる下地材が提供でき、リブラスを２枚あるいは３枚重ねても約１５ｍｍの塗布厚がキープできる下地材が提供でき、見栄えがよくモルタル壁表面が平滑に仕上げられるリブラスからなる下地材が提供でき、ステープル本留めにもリブラスの反りが少ない下地材が提供でき、モルタルの垂れる量を減らし前ハラミを防ぐことが出来る下地材が提供でき、及び前記のような下地材を使用しての外壁軽量モルタル薄塗仕上げ工法が提供出来るとの優れた効果を奏する。
【図面の簡単な説明】
【００１６】
【図１】本発明による下地材の構成を説明する説明図（１）である。
【図２】本発明による下地材の構成を説明する説明図（２）である。
【図３】本発明を適用した実施例の概約構成を説明する概約構成説明図である。
【図４】下地材の２枚重ね、３枚重ねの個所の概約構成を説明する概約構成説明図である。
【発明を実施するための形態】
【００１７】
以下、本発明を図に示す実施例に基づき説明する。
図１に本発明による下地材１の構成を示す。
該下地材１は、既調合モルタルを塗布してモルタル外壁を形成する際に用いられるモルタル薄塗用下地材であり、該下地材１は、リブラス２と該リブラス２の裏面に接着される裏打ち材３とを有して構成される。ここで、既調合モルタルとは、セメントに骨材やポリマー樹脂などをあらかじ調合して、水練りだけで使用できる接着力の高いモルタルをいう。
【００１８】
そして、本発明は、この既調合モルタルを塗布してモルタル外壁を形成する際に用いられるモルタル薄塗用下地材及び該下地材を使用したモルタル薄塗仕上げ工法に関して創案されたものである。
【００１９】
前記リブラス２は、規格が溶融亜鉛メッキ鋼帯又は溶融亜鉛メッキ鋼帯と約同等品で鋼板厚が０．３ｍｍの原板を用い、該原板をプレス加工、すなわちパンチ加工すると共にこれを引き延ばし展開して、リブ山高が３ｍｍ以上４ｍｍ未満、リブピッチが７５ｍｍ、リブ間の網目数が４つ目、質量が約８００g/ｍ２以上、例えば８３１g/ｍ２に構成されたものが使用される。
【００２０】
前記裏打ち材３は、厚みが２０μｍ及び３０g/ｍ２の質量で、表面が粗面に裏面が滑面に形成されたポリエステル不織布で構成されており、前記裏打ち材３の表面側が前記リブラス２の裏面に接着されて下地材１が構成されている。
【００２１】
ここで、本発明のように、リブ山高３ｍｍにすると、リブラス２が２枚重ねの箇所では約６ｍｍの厚みになり、特に出入隅部、開口補強では施工上、リブラス２のリブ４がクロスして重なり乗っかる形になるのでリブ高３ｍｍ＋３ｍｍ(６ｍｍ)になる。また、この６ｍｍのリブ高さの上に、各板厚の厚み０．３ｍｍの厚みも考慮すると、約７ｍｍ程度となり、前記上塗り厚み５ｍｍは充分確保できる。
【００２２】
また、３枚重ね箇所ではリブの重ね箇所が最悪９ｍｍ(但し、横方向はリブが重なることが多いため３ｍｍ程度はマイナスになり６ｍｍ程度の厚みとなることがある)。これに各板厚の厚みが加わっても、やはり、上塗り厚み５ｍｍは充分に確保できる。
【００２３】
また、リブ山高４ｍｍの場合には、リブラス２が２枚重ね箇所では約８ｍｍの厚さになり、３枚重ね箇所では、リブの重ね箇所が最悪１２ｍｍになるが、横方向にリブが重なる場合には３ｍｍ程度はマイナスになり約８ｍｍ程度の厚みとなる。これに各板厚の厚みが加わっても充分に上塗り厚５ｍｍは確保できる。従って、リブ山高４ｍｍの場合の３枚重ね箇所では、横方向にリブが重なる場合に適用するものとなる。この場合であれば、各板厚の厚みが加わっても充分に上塗り厚５ｍｍは確保できる。
【００２４】
本発明のようにリブ山高を低くすることにより、ステープルでの固定時にリブを潰す恐れがない。さらにリブが潰れないので波打ちない平滑な下地材が形成できて確実な施工が行える。
【００２５】
また、本発明では幅広の逆Ｕ字状をなすステープルが採用されており、３ｍｍ以上４ｍｍ未満のリブ山高の場合、リブ４はステープルを打ち込んだとしても逆Ｕ字状をなすステープルの先端部分に隙間が出来、リブ４がつぶされないでリブラス２を止めることが出来る。しかし、リブ山高５ｍｍだと、通常潰れないように調整して施工するが、それでもつぶれることがある。
【００２６】
以上よりモルタルの下塗り厚を１０ｍｍ厚、上塗り厚を５ｍｍで行えて、不良施工(リブつぶし)からのリブラス２の反り上がりを考察するとラス山高３ｍｍ以上４ｍｍ未満が最適であると判断出来るのである。
【００２７】
（リブラス２の剛性について）
従来のリブラスは、板厚０．３ｍｍ、リブ山高５ｍｍ、リブピッチ１５０ｍｍで構成されており、その剛性は、６.５９４である。これに対し、本発明のリブラス２は、板厚０．３ｍｍ・リブ山高３ｍｍ、リブピッチ１５０ｍｍで構成するとその剛性は２.０１７である。
よって、リブ４の剛性が強すぎて、リブ方向(横方向)へのクラックが発生しやすいとの課題を解消すべくリブ４の１本単位での剛性を弱め、クラックの発生を防止するには、リブ山高を３ｍｍないしは４ｍｍ未満に低くすることで解消することが出来る。
また、２.０１７という剛性値は、通気ラスにより適している剛性なのである。
【００２８】
（リブラスのリブ間隔について）
従来のリブ間隔では、モルタルを下塗し養生時にモルタルが垂れ落ちてしまい、リブラス２の表面へ浮き上がる傾向があったことは既に述べた。これは、前記リブラス２のリブと裏打ち材３とを糊付けしており、垂れ下がったモルタルが前記糊付け箇所でリブラス２の表面へ逃げるため、浮き上がってしまうのである。
本発明では、リブ山高さを３ｍｍ乃至４ｍｍとしてあるため、リブラス２と裏打ち材３とを糊付けしている間隔を狭めることになりもって、前記間隔が狭くなった分モルタルの塗布量が減るので、表面への浮き上がるハラミ量も少なくなるのである。
【００２９】
また従来は、リブ間隔を１５０ｍｍ間隔にしてあるため、裏打ち材３を糊付けしたリブラス２も裏への廻り（ハラミ量）が多くなるため、柱あるいは間柱の通気胴縁間に補助胴縁を取り付けて施工される場合が多かった。
しかしながら、補助胴縁が取り付けられていない場合にも確実に通気層を確保できる施工を考えなくてはならない。補助胴縁が取り付けられていない場合には、リブ山高を低くしたことによりリブラスの剛性が弱まるからである。
そこで本発明では、リブラス２におけるリブ４とリブ４との間隔を１５０ｍｍ間隔から半分の７５ｍｍ間隔とした。これにより、前記リブ４の数が倍に増加し、リブ４の方向性が分散されると共に、従来と同様の剛性をも維持できるものとされた。
【００３０】
ここで、最適なリブ間隔を７５ｍｍ間隔とした理由は、リブ間隔が７５ｍｍ未満の場合は、リブ４が多すぎてしまい、逆にリブ方向へ力が増すことによりクラックの発生につながる。また、リブ間隔が７５ｍｍ超過の場合は、モルタルのハラミ量が増え、モルタル薄塗での塗布厚が不均一となってしまい、均一なモルタル塗布に影響が生ずる。さらに、リブラス２の基本的寸法は３×６で巾９００ｍｍの場合、リブ間１５０ｍｍ以下で割り切れるのは１００ｍｍ・９０ｍｍ・７５ｍｍ・６０ｍｍ・４５ｍｍ・・・・であり、上記内容を勘案するとリブ間隔を７５ｍｍにすることが最適である。
【００３１】
（リブラス２のリブ間網目数について）
従来のリブ間隔１５０ｍｍのリブラスは、該リブラスの真ん中部分につなぎの小リブ状のリブが設けられている。そして小リブ状のリブの両側にはリブ間隔を７５ｍｍにして形成し、その間隔内に網目を４つ目にして構成してあった。
【００３２】
本発明のリブ間７５ｍｍにしたリブラス２も網目数を４つ目にして形成してある。リブ間７５ｍｍにしたリブラス２につき、この網目数にすると、モルタル下地ラスとしてモルタルの食いつきがよく、裏への廻りも相性が良く丈夫なモルタル壁を形成できることが確認されている。例えばリブ間７５ｍｍにしたリブラス２につき網目数を５つ目に増えた場合には網目の開口が小さくなってモルタルが裏へ廻りづらくなりしっかりリブラスを被覆できない。また、３つ目にした場合は、モルタルがリブラス２に引っ掛からずモルタルの垂れが多くなる。
【００３３】
ところで、リブラス２の網目は、前述したように薄板の原板をパンチングで刻み引き伸ばし製造するが、その際、形成される網目は幅広で平らでよじれているためモルタルが絡みやすくダレにくくなっているのである。
【００３４】
（リブラス２の板厚について）
本発明のリブラス２の板厚０．３ｍｍとしてある。板厚０．３ｍｍ以上のリブラス２を使用するとリブ剛性が強すぎリブ方向へのクラックが発生しやすくなるからである。
また、板厚０．３ｍｍ以上のリブラスであると、施工時で３枚のリブラス２が重なった場合、本留めステープルが板厚に負けてしまい、重なっているリブ４を留付けしにくい。さらに、鉄切ハサミで切断する場合、硬くて切りにくい。
逆に、板厚０．３ｍｍ以下のリブラス２の場合、リブラス２の剛性が著しく弱るため通気ラスで使用した場合通気層を塞ぐ可能性が大きい。以上により板厚は０．３ｍｍが適正なのである。
【００３５】
（リブラス２の重量について）
モルタル外壁通気工法での日本建築学会基準ではラス下地材の重量は８００g/ｍ２以上となっていることに合わせたものである
【００３６】
次に、本発明によるリブラス２を使用した下地材１の貼り付け施工につき説明する、
下地材１の一面側には裏打ち材３が貼着される。ここで、裏打ち材３の種類について説明すると、従来は主にポリミック紙とターポリン紙が使用されていた。ポリミック紙は、ポリエチレンシートの両面をクラフト紙でサンドイッチ状にしたもので、ターポリン紙は、アスファルト防水層の両面をクラフト紙でサンドイッチ状にして形成したものである。
【００３７】
しかし、従来使用されていた防水紙である裏打ち材３はターポリン紙やポリミック紙のようにクラフト紙など半透明でない部材が材料であるので、リブラス２で構成された下地材１を止め付ける木下地（通気胴縁など）が可視できず、ステープルで止め付ける際に、職人の感に頼ることが多々あった。
しかし、本発明では、約半透明なポリエステル不織布からなる防水紙である裏打ち材３を使用しているので、止付ける際にも木下地（通気胴縁など）の影を確認しながら作業出来ることとなった。
【００３８】
さらに、本発明の裏打ち材３は前記したように、厚みが２０μｍ及び３０g/ｍ２の質量のポリエステル不織布で、表面が粗面に裏面が滑面に形成されていることが特徴である。厚みが２０μｍ及び３０g/ｍ２の質量のポリエステル不織布であれば、半透明な部材となり、巾の細い木下地であっても裏側での前記木下地の影が確認でき、作業が確実、容易となる。
【００３９】
そして、粗面に形成された裏打ち材３の表面側が前記リブラス２の裏面に接着されるのである。よって、塗布されるモルタルは表面が粗面に構成された裏打ち材３によく絡まり、この点からも、確実でスピードのある施工が出来ることとなっている。
【００４０】
次に、前記下地材１を使用してのモルタル塗り外壁の下地形成につき説明する。
まず、前記下地材１の裏打ち材３側を木造住宅の構造躯体７室外側に添接する。
なお、構造躯体７室外側には、透湿の防水シート６が貼着されており、その透湿の防水シート６の上には縦方向に延びる通気胴縁８が外側へ向かって突出するよう取り付けられている。そして、前記通気胴縁８は、横方向に所定の間隔を有して複数本設けられ、通気胴縁８と通気胴縁８との間には空間部が形成されるが、該空間部は通気部として機能するものとなる。
【００４１】
ここで、通気胴縁８の表面側には、リブ４の凸部先端が添接するようにして下地材１が敷設される。
前記下地材１の通気胴縁８への取り付けは、前記下地材１の室外側から例えばステープルや釘などの止着部材を通気胴縁８の表面に打ち込むなどにより行うことが出来、もって非常に簡単な施工で行える様構成されている。
【００４２】
なお、下地材１の通気胴縁８への取り付けは、下地材１の通気胴縁８への取り付ける際に接するリブ４の凹部の内部分内側からも行えるものであり、そのため該リブ４の内側底面は、リブラス２固定用の例えばステープルガンの銃口が容易に入り、しかもステープルを打ち付けられるように形成されるのが好ましい。
【００４３】
そして、木造住宅の構造躯体７室外側に取り付けた前記下地材１の外側には、既調合モルタル９が塗布されてモルタル塗り外壁施工の最終工程となる。
下地材１に外側から塗りつけられた既調合モルタル９は、該下地材１に貼着された裏打ち材３が受け止める形になり、前記下地材１のリブ４及び網目部５の外側部分に既調合モルタル９が塗布され、これによって強靱なラスモルタルが得られ、もって、たとえモルタル塗りが薄塗り施工であっても強度の高いモルタル外壁が形成される。
【００４４】
なお、前記木造住宅の構造躯体においても前述のように室外側に透湿用などの透湿の防水シート６が貼り付けられており、前記下地材１に貼着された裏打ち材３と木造住宅の構造躯体７室外側に貼着された透湿の防水シート６との間にできた空間が、通気部として形成され、その機能を果たすことになる。
【００４５】
また、前記通気部が形成された木造住宅のモルタル塗り外壁部の上端と下端には、それぞれ空気流入孔１０が設けられる。
前記通気部が形成された木造住宅のモルタル塗り外壁部の上端と下端は開口されており、該開口部に各々通気端定木を取り付ければ、通気部の厚みを保持することができると共に、通気端定木には複数の貫通する空気流入孔１０を設けることで、通気性も充分に確保することが出来る。
【００４６】
次に、下地材１を平面状に連続敷設する木造住宅のモルタル塗り外壁形成方法について説明する。
下地材１の敷設は、例えば、木造住宅の外壁面下端から敷設する。
下地材１の一枚目を敷設した後、二枚目の下地材１は、先に敷設した隣り合う下地材１のリブ４上に二枚目の下地材１のリブ４を上から重ね合わせて水平方向に敷設する。このように、本発明ではリブ４の数か所が重ね合わさるものとなり、隣り合う下地材１の確実なつなぎ合わせができる。本発明の特徴の１つでもある。
【００４７】
次いで、三枚目の下地材１も同様に、二枚目の下地材１のリブ４上に三枚目の下地材１のリブ４上から重ね合わせて敷設する。これが繰り返えされて一段目が形成される。
次に、二段目形成の際には、例えば、下地材１を縦半分、すなわち、リブ４の長手方向長さの約半分となるよう切断し、該切断した通常の下地材１の半分の大きさの下地材１を二段目敷設の一枚目とする。
そして、二枚目以降は切断しない通常の大きさの下地材１を、一段目の場合と同様、先に敷設した隣り合う下地材１のリブ４の上に、隣り合う下地材１のリブ４を重ね合わせて敷設する。
【００４８】
上記の敷設によれば、一段目における下地材１のつなぎ目と二段目における下地材１のつなぎ目が一直線上にならない、つなぎ目が交互になった千鳥張りとなる。
一段目と二段目を千鳥張りではなく普通に敷設していった場合には、下地材１のつなぎ目は最大４枚分が重なることになる。
一方、前記のような千鳥張りに敷設をした場合には、下地材１のつなぎ目は最大で３枚分と枚数を減らすことができ、重ね部分の厚さを低減することができる。
【００４９】
しかも、本発明で使用する下地材１のリブ２の山高さは従来の山高さである５ｍｍ以下の３ｍｍから４ｍｍの範囲、好ましくは３ｍｍ程度であるので、３枚の重ね部分の厚みは３ｍｍプラス重ね合わせたリブ４の板厚０．３ｍｍ及び３枚目は２枚目の網目部５上に重なるので板厚０．３ｍｍ程度がプラスされ、トータルで９．６ｍｍ程度の厚みになり、もってこの３枚重ねの個所にモルタルを塗ってもモルタル塗り厚の規定である１０ｍｍの下塗り厚及び５ｍｍの上塗り厚のトータル１５ｍｍの塗り厚を充分にクリアできることとなる。
【００５０】
しかも、本発明による下地材１のリブ４とリブ４との間隔は７５ｍｍの間隔としてあるため、網目部５におけるモルタル塗布時の強度も充分に保持できる。すなわち、既調合モルタル９を塗付けるときの鏝圧により内側にたわんでしまい、その内側にたわんだ分だけ通気部の通気スペースが狭くなってしまうとの不都合を起こさない。
【００５１】
従来の山高さである５ｍｍの下地材を使用すると、３枚の重ね部分の厚みは約６ｍｍから８ｍｍ以上となり、表面の凸凹をなくしてフラットな面にするためには、モルタル塗り厚は２０ｍｍ以上の塗り厚にしなければならない。すると、薄いモルタル塗り厚を求めても、全体の外壁面で少なくとも２０ｍｍ以上の塗り厚にしなくてはならず、施工スピードが遅くなると共に施工コストが高くなってしまう不都合がある。
しかしながら、本発明では充分に１５ｍｍの薄塗りにでき、クラックを生じさせることもない。
【００５２】
図４を参照すると、符号１１は下地材１が２枚重ねとなっている部分である。符号１２は下地材１が最も多く重なっている部分であり、３枚重ねとなっている。
【００５３】
前述したように、下地材１におけるリブ４の山高さを４ｍｍより低い高さとし、具体的には４ｍｍ以下の３．６ｍｍから２．６ｍｍの範囲、好ましくは３ｍｍの山高さにし、重ね部分の厚さを極力減らすことで、既調合モルタル９を該下地材１に塗布した際に、既調合モルタル９の塗りつけ厚さを低減できるものとなる。しかも重ね部分からのクラック防止を図ることもできる。
【００５４】
さらに、余分な材料を使用するなど無駄をなくすことが出来、ひいてはモルタル壁面の軽量化も図ることができる。
また、前記の通り、下地材１の連続敷設は、特に２枚重ねの場合は、下地材１のリブ４を重ね合わせて行うため、該リブ４が敷設の目印となり、敷設に際して高度な技術は必要なく、容易に行えるとの効果も期待できる。
【符号の説明】
【００５５】
１    下地材
２    リブラス
３    裏打ち材
４    リブ
５    網目部
６    防水シート
７    構造躯体
８    通気胴縁
９    既調合モルタル
１０  空気流入孔
１１  下地材２枚重ねの箇所
１２  下地材３枚重ねの箇所
【要約】
【課題】本発明は、調合モルタルを使用してのモルタル塗布厚を約１５ｍｍ厚にして確実に塗れるリブラスからなる下地材を提供し、前記下地材を使用しての外壁軽量モルタル薄塗仕上げ工法を提供する。
【解決手段】本発明は、既調合モルタル９を塗布してモルタル外壁を形成する際に用いられる通気工法用モルタル薄塗用下地材１であって、該下地材１は、リブラス２と該リブラス２の裏面に接着される裏打ち材３とを有して構成され、前記リブラス２は、原板規格が溶融亜鉛メッキ鋼帯又は溶融亜鉛メッキ鋼帯と約同等品で鋼板厚が０．３ｍｍの原板をプレス加工し、リブ山高が３ｍｍ以上４ｍｍ未満、リブピッチが７５ｍｍ、リブ間の網目数が４つ目、質量が約８００g/ｍ２に構成され、前記裏打ち材３は、厚みが２０μm及び３０g/ｍ２の質量で、表面が粗面に裏面が滑面に形成されたポリエステル不織布で構成されたことを特徴とする。
【選択図】図１【図１】
0006960202.tif 000002
【図２】
0006960202.tif 000003
【図３】
0006960202.tif 000004
【図４】
0006960202.tif 000005